(57)【要約】      （修正有）【課題】耐熱性および靭性に優れた、溶融時に光学的異方性を示す全芳香族ポリエステル、及びその組成物を提供する。【解決手段】必須の構成成分として、４−ヒドロキシ安息香酸、２，６−ナフタレンジカルボン酸、テレフタル酸、レゾルシノール、４，４’−ジヒドロキシビフェニルで構成される構成単位を含み、４−ヒドロキシ安息香酸の構成単位が３５〜７５モル％、２，６−ナフタレンジカルボン酸の構成単位が２〜８モル％、テレフタル酸の構成単位が４．５〜３０．５モル％、レゾルシノールの構成単位の構成単位が２〜８モル％、４，４’−ジヒドロキシビフェニルが４．５〜３０．５モル％、２，６−ナフタレンジカルボン酸+レゾルシノールの構成単位が４〜１０モル％である、溶融時に光学的異方性を示す全芳香族ポリエステル、及び該全芳香族ポリエステル１００質量部に対し無機又は有機充填剤を１２０質量部以下配合してなるポリエステル樹脂組成物。【選択図】なし【特許請求の範囲】
【請求項１】
必須の構成成分として下記一般式（Ｉ）、（II）、(III) 、（IV）及び（Ｖ）で表される構成単位を含み、全構成単位に対して（Ｉ）の構成単位が３５〜７５モル％、（II）の構成単位が２  〜８モル％、(III) の構成単位が４．５  〜３０．５モル％、（IV）の構成単位が２〜８モル％、（Ｖ）の構成単位が４．５〜３０．５モル％、（II）+（IV）の構成単位が４〜１０モル％であることを特徴とする溶融時に光学的異方性を示す全芳香族ポリエステル。
【化１】
2014062183.tif 000006
【請求項２】
全芳香族ポリエステルの融点より１０〜４０℃高い温度で、剪断速度１０００ｓｅｃ−１における溶融粘度が１×１０５Ｐａ・ｓ以下である請求項１に記載の全芳香族ポリエステル。
【請求項３】
融点が２８０〜３９０℃である請求項１又は２に記載の全芳香族ポリエステル。
【請求項４】
請求項１〜３のいずれか１項に記載の全芳香族ポリエステル１００質量部に対し無機又は有機充填剤を１２０質量部以下配合してなるポリエステル樹脂組成物。
【請求項５】
無機充填剤がガラス繊維、マイカ及びタルクから選ばれた１種又は２種以上であり、その配合量が全芳香族ポリエステル１００質量部に対し２０〜８０質量部である請求項４に記載のポリエステル樹脂組成物。
【請求項６】
請求項１〜３のいずれか１項に記載の全芳香族ポリエステル、又は請求項４若しくは５に記載のポリエステル樹脂組成物を成形したポリエステル成形品。
【請求項７】
成形品が、コネクター、ＣＰＵソケット、リレースイッチ部品、ボビン、アクチュエータ、ノイズ低減フィルターケース、又はＯＡ機器の加熱定着ロールである請求項６に記載のポリエステル成形品。
【請求項８】
成形品が、外枠の内部に格子構造を有し、格子部のピッチ間隔が１．５ｍｍ以下の構造に特徴がある平面状コネクターである請求項６に記載のポリエステル成形品。
【請求項９】
成形品が、ポリエステル繊維である請求項６に記載のポリエステル成形品。
【請求項１０】
成形品が、ポリエステルフィルムである請求項６に記載のポリエステル成形品。
【発明の詳細な説明】
【技術分野】
【０００１】
本発明は、耐熱性および靭性に優れ、通常の重合装置で製造可能な全芳香族ポリエステル及びポリエステル樹脂組成物、並びにそれらを成形してなるポリエステル成形品に関する。
【背景技術】
【０００２】
全芳香族ポリエステルとして現在市販されているものは、４−ヒドロキシ安息香酸が主成分である。しかし、４−ヒドロキシ安息香酸のホモポリマーは、融点が分解点よりも高くなってしまうため、種々の成分を共重合することにより低融点化する必要がある。
【０００３】
共重合成分として、テレフタル酸、ヒドロキノン、４，４’−ジヒドロキシビフェニル等を用いた全芳香族ポリエステルは、融点が３５０℃以上と高く、汎用の装置にて溶融加工を行うには高すぎる。また、このような高い融点のものを、汎用の溶融加工機器で加工できる温度まで融点を下げるために種々の方法が試みられているが、低融点化がある程度実現される一方で高温（融点下近傍）での機械的強度に代表される耐熱性を保てないという問題がある。
【０００４】
これらの問題を解決するために、特許文献１〜４には、４−ヒドロキシ安息香酸に、２，６−ナフタレンジカルボン酸、ジオール成分、ジカルボン酸成分を組み合わせた共重合ポリエステルが提案されている。
【０００５】
しかしながら、特許文献１〜４で提案されている共重合ポリエステルは、靭性が低く、成形時に成形品に割れが発生する、もしくは、靭性は高いが、耐熱性が十分ではないという問題点がある。
【０００６】
一方、上記のような全芳香族ポリエステルとして、溶融時に光学異方性を示すものは液晶性ポリマーと呼ばれ、寸法精度、制振性、流動性に優れ、成形時にバリ発生が少ないことから、各種電子部品の材料として有用である。そして、ＣＰＵソケットに代表される外枠内部に格子構造を有する平面状コネクターにおいては、高耐熱化、高密度化、小型化の傾向が顕著であり、ガラス繊維で強化された液晶性ポリマー組成物が多く採用されている。しかし、ある程度流動性の良いガラス繊維強化液晶性ポリマー組成物であっても、近年要求されている格子部のピッチ間隔が２ｍｍ以下、端子を保持する格子部の樹脂部分の幅が０．５ｍｍ以下という非常に薄肉の平面状コネクターとして使用するには性能が不十分であった。即ち、このような格子部の非常に幅が薄肉の平面状コネクターにおいては、格子部へ樹脂を充填しようとすると、流動性が十分でないために充填圧が高くなり、結果として得られる平面状コネクターのそり変形量が多くなるという問題がある。この問題を解決するには、ガラス繊維の添加量を少なくした流動性の良好な液晶性ポリマー組成物の使用が考えられるが、このような組成物では強度不足となり、実装時のリフローにより変形するという問題が生じる。
【０００７】
そこで、本発明者らは、配合する繊維状充填剤の重量平均長さと配合量が一定の関係にある特定の複合樹脂組成物から構成される平面状コネクターを提案した（特許文献５参照。）。特許文献５に記載の発明によれば、薄肉の平面状コネクターについても、成形性、平面度、そり変形、耐熱性等の性能において優れたものが得られる。
しかしながら、最近の平面状コネクターにおける集積率の増加等に伴う形状変化、特にコネクターピン数の増加、格子部の幅の更なる薄肉化等の要因により、上記特許文献５に記載の発明では対処しきれない場合があることが判明した。
【０００８】
そこで、更に本発明者らは、特定の液晶性ポリマーに対し板状充填剤と繊維状充填剤を併用配合した特定の複合樹脂組成物から構成される平面状コネクターを提案した（特許文献６参照。）。特許文献６に記載の発明によれば、薄肉の平面状コネクターについても、成形性、平面度、そり変形、耐熱性等の性能において優れたものが得られ、更に最近の平面状コネクターにおける集積率の増加等に伴う形状変化、特にコネクターピン数の増加、格子部の幅の更なる薄肉化等に対しても対処し得るものが得られる。
しかしながら、特許文献６に記載の発明では、ポリマーの製造バラツキ、成形条件等の微細な製造条件の変化によって、格子部に成形後クラック（割れ）を生じることがあり、耐クラック性において十分な性能を得ることができなかった。
一方、上記のような問題は平面状コネクターのみならず、各種コネクター、ＣＰＵソケット、リレースイッチ部品、ボビン、アクチュエータ、ノイズ低減フィルターケース、又はＯＡ機器の加熱定着ロールなど、種々の成形品においても生じることがある。
【先行技術文献】
【特許文献】
【０００９】
【特許文献１】特開平１−２９４７３２号公報
【特許文献２】特開平４−５０００８１号公報
【特許文献３】特開平５−２５２６２号公報
【特許文献４】特開平２−１０２２２３号公報
【特許文献５】特開２００５−２７６７５８号公報
【特許文献６】特開２０１０−３６６１号公報
【発明の概要】
【発明が解決しようとする課題】
【００１０】
本発明は、上記問題点を解決し、耐熱性および靭性に優れた、溶融時に光学的異方性を示す全芳香族ポリエステル、及びその組成物を提供することを目的とする。
また、本発明は、成形性が良好で、耐熱性、耐クラック性等の性能に優れたポリエステル成形品、特に板状又はフィルム状などの形状に成形した場合に、上記の優れた性能に加え、そり変形が少なく、平面度が優れたポリエステル成形品を提供することを目的とする。
【課題を解決するための手段】
【００１１】
本発明者らは上記目的を達成するため鋭意研究した結果、４−ヒドロキシ安息香酸、２，６−ナフタレンジカルボン酸、テレフタル酸、レゾルシノール、４，４’−ジヒドロキシビフェニルで構成されるポリマーにおいて、２，６−ナフタレンジカルボン酸およびレゾルシノールを特定の限定された量で組み合わせることが上記目的達成のために有効であることを見出し、本発明を完成するに至った。
【００１２】
（１）必須の構成成分として下記一般式（Ｉ）、（II）、(III) 、（IV）及び（Ｖ）で表される構成単位を含み、全構成単位に対して（Ｉ）の構成単位が３５〜７５モル％、（II）の構成単位が２  〜８モル％、(III) の構成単位が４．５  〜３０．５モル％、（IV）の構成単位が２〜８モル％、（Ｖ）の構成単位が４．５〜３０．５モル％、（II）+（IV）の構成単位が４〜１０モル％であることを特徴とする溶融時に光学的異方性を示す全芳香族ポリエステル。
【００１３】
【化１】
2014062183.tif 000002
【００１４】
（２）全芳香族ポリエステルの融点より１０〜４０℃高い温度で、剪断速度１０００ｓｅｃ−１における溶融粘度が１×１０５Ｐａ・ｓ以下である前記（１）に記載の全芳香族ポリエステル。
【００１５】
（３）融点が２８０〜３９０℃である前記（１）又は（２）に記載の全芳香族ポリエステル。
【００１６】
（４）前記（１）〜（３）のいずれかに記載の全芳香族ポリエステル１００質量部に対し無機又は有機充填剤を１２０質量部以下配合してなるポリエステル樹脂組成物。
【００１７】
（５）無機充填剤がガラス繊維、マイカ及びタルクから選ばれた１種又は２種以上であり、その配合量が全芳香族ポリエステル１００質量部に対し２０〜８０質量部である前記（４）に記載のポリエステル樹脂組成物。
【００１８】
（５）前記（１）〜（３）のいずれかに記載の全芳香族ポリエステル、又は前記（４）若しくは（５）に記載のポリエステル樹脂組成物を成形したポリエステル成形品。
【００１９】
（６）成形品が、コネクター、ＣＰＵソケット、リレースイッチ部品、ボビン、アクチュエータ、ノイズ低減フィルターケース、又はＯＡ機器の加熱定着ロールである前記（６）に記載のポリエステル成形品。
【００２０】
（７）成形品が、外枠の内部に格子構造を有し、格子部のピッチ間隔が１．５ｍｍ以下の構造に特徴がある平面状コネクターである前記（６）に記載のポリエステル成形品。
【００２１】
（８）成形品が、ポリエステル繊維である前記（６）に記載のポリエステル成形品。
【００２２】
（９）成形品が、ポリエステルフィルムである前記（６）に記載のポリエステル成形品。
【発明の効果】
【００２３】
本発明によれば、耐熱性および靭性に優れた、溶融時に光学的異方性を示す全芳香族ポリエステル、及びその組成物、を提供することができる。
また、本発明によれば、成形性が良好で、耐熱性、耐クラック性等の性能に優れたポリエステル成形品、特に板状又はフィルム状などの形状に成形した場合に、上記の優れた性能に加え、そり変形が少なく、平面度が優れたポリエステル成形品を提供することができる。
すなわち、本発明で得られる特定の構成単位よりなる溶融時に異方性を示す全芳香族ポリエステル及びその組成物は、溶融時の流動性及び成形品の耐熱性が良好で、なおかつ靭性に優れており、また成形加工温度があまり高くないために、特殊な構造を持った成形機を用いずとも射出成形や押出成形、圧縮成形が可能であり、種々の立体成形品、繊維、フィルム等に加工することができる。特に、コネクター、ＣＰＵソケット、リレースイッチ部品、ボビン、アクチュエータ、ノイズ低減フィルターケース又はＯＡ機器の加熱定着ロール等の成形品に好適である。さらには、上記の諸性能により、成形性が良好で、そり変形が少なく、平面度、耐熱性、耐クラック性等の性能に優れた平面状コネクターを得ることができる。
【図面の簡単な説明】
【００２４】
【図１】実施例で成形した平面状コネクターを示す図であり、（ａ）は平面図、（ｂ）はＡ部の詳細図である。尚、図中の数値の単位はｍｍである。
【図２】実施例で成形品の耐クラック性評価に用いた成形品を示す図であり、（ａ）はその平面図、（ｂ）はその寸法を示す図である。尚、図中の数値の単位はｍｍである。
【発明を実施するための形態】
【００２５】
＜全芳香族ポリエステル＞
本発明の全芳香族ポリエステルは、溶融時に光学的異方性を示す全芳香族ポリエステルであり、必須の構成成分として下記一般式（Ｉ）、（II）、(III) 、（IV）及び（Ｖ）で表される構成単位を含み、全構成単位に対して（Ｉ）の構成単位が３５〜７５モル％、（II）の構成単位が２  〜８モル％、(III) の構成単位が４．５  〜３０．５モル％、（IV）の構成単位が２〜８モル％、（Ｖ）の構成単位が４．５〜３０．５モル％、（II）+（IV）の構成単位が４〜１０モル％であることを特徴としている。
【００２６】
【化２】
2014062183.tif 000003
【００２７】
上記一般式（Ｉ）〜（Ｖ）の構成単位を具現化するには通常のエステル形成能を有する種々の化合物が使用される。以下に本発明を構成する全芳香族ポリエステルを形成するために必要な原料化合物について順を追って詳しく説明する。
【００２８】
構成単位（Ｉ）は、４−ヒドロキシ安息香酸から導入される。
【００２９】
構成単位（II）は、２，６−ナフタレンジカルボン酸から導入される。
【００３０】
構成単位（III）は、テレフタル酸から導入される。
【００３１】
構成単位（IV）は、レゾルシノールから導入される。
【００３２】
また、構成単位（Ｖ）は、４，４’−ジヒドロキシビフェニルから導入される。
【００３３】
本発明では、上記構成単位（Ｉ）〜（Ｖ）を含み、全構成単位に対して（Ｉ）の構成単位が35〜75モル％（好ましくは45〜70モル％）、（II）の構成単位が２〜８モル％（好ましくは３〜７モル％）、(III)の構成単位が4.5〜30.5モル％（好ましくは8〜25モル％）、（IV）の構成単位が２〜８モル％（好ましくは３〜７モル％）、（Ｖ）の構成単位が4.5〜30.5モル％（好ましくは11〜23モル％）、（II）＋（IV）の構成単位が４〜10モル％（好ましくは6〜10モル％）の範囲にあることが必要である。
（Ｉ）の構成単位が35モル％未満および75モル％より多くなると、融点が著しく高くなり、場合によっては製造時にポリマーがリアクター内で固化し、所望の分子量のポリマーを製造することができなくなるため好ましくない。
（II）の構成単位が２モル％未満では、靱性が低く好ましくない。また、８モル％より多くなるとポリマーの耐熱性が低くなるため好ましくない。
（III）の構成単位が4.5モル％未満および30.5モル％より多くなると、融点が著しく高くなり、場合によっては製造時にポリマーがリアクター内で固化し、所望の分子量のポリマーを製造することができなくなるため好ましくない。
（IV）の構成単位が２モル％未満では、靱性が低く好ましくない。また、８モル％より多くなるとポリマーの耐熱性が低くなるため好ましくない。
また、（Ｖ）の構成単位が4.5モル％未満および30.5モル％より多くなると、融点が著しく高くなり、場合によっては製造時にポリマーがリアクター内で固化し、所望の分子量のポリマーを製造することができなくなるため好ましくない。
また、（II）＋（IV）の構成単位が４モル％未満では、ポリマーの結晶化状態を示す示差熱量測定により求められるポリマーの結晶化熱量が1.9J／g以上となり、靱性が低くなり好ましくない。結晶化熱量の好ましい値は、1.8J／g以下であり、より好ましくは1.6J／g以下である。また、10モル％より多くなるとポリマーの耐熱性が低くなるため好ましくない。
【００３４】
なお、結晶化熱量とは示差熱量測定において、ポリマーを室温から20℃／分の昇温条件で測定した際に観測される吸熱ピーク温度（Ｔｍ１）の観測後、Tm1＋40℃の温度で2分間保持した後、20℃／分の降温条件で測定した際に観測される発熱ピーク温度のピークより求められる発熱ピークの熱量を指す。
【００３５】
尚、本発明の全芳香族ポリエステルには、本発明の効果を阻害しない範囲で少量の公知の、上記（Ｉ）〜（Ｖ）以外の他の構成単位を導入することもできる。
【００３６】
前述の通り、特開平１−２９４７３２号公報（特許文献１）、特開平４−５０００８１号公報（特許文献２）、特開平５−２５２６２号公報（特許文献３）、特開平２−１０２２２３号公報（特許文献４）では、４−ヒドロキシ安息香酸に、２、６−ナフタレンジカルボン酸、ジオール成分、ジカルボン酸成分を組み合わせた液晶ポリマーが提案されており、たとえば、特開平４−５０００８１号公報（特許文献２）の実施例４には、構成単位（Ｉ）を６６．３モル％、（II）を４．４モル％、（III）を１２．７モル％、（Ｖ）を１６．６モル％からなる液晶ポリマーが提案されているが、この液晶ポリマーは、靭性が低いという問題点があった。また、特開平２−１０２２２３号公報（特許文献４）の実施例２０には、構成単位（Ｉ）を６６．２モル％、（II）を８．２モル％、（III）を８．２モル％、（IV）を５．８モル％、（Ｖ）を１１．６モル％からなる液晶ポリマーが提案されているが、この液晶ポリマーは、靭性は高いが、耐熱性が十分ではないという問題点があった。
【００３７】
これに対し、本発明では、構成単位（Ｉ）〜（Ｖ）の量、並びに構成単位（II）＋（IV）の量を上記範囲に規制することにより、耐熱性、易加工性、製造性、靭性の何れにも優れた全芳香族ポリエステルを得ることができたものである。
【００３８】
本発明の全芳香族ポリエステルは、直接重合法やエステル交換法を用いて重合され、重合に際しては、溶融重合法、溶液重合法、スラリー重合法、固相重合法等が用いられる。
本発明では、重合に際し、重合モノマーに対するアシル化剤や、酸塩化物誘導体として末端を活性化したモノマーを使用できる。アシル化剤としては、無水酢酸等の酸無水物等が挙げられる。
これらの重合に際しては種々の触媒の使用が可能であり、代表的なものはジアルキル錫酸化物、ジアリール錫酸化物、二酸化チタン、アルコキシチタンけい酸塩類、チタンアルコラート類、カルボン酸のアルカリ及びアルカリ土類金属塩類、ＢＦ３の如きルイス酸塩等が挙げられる。触媒の使用量は一般にはモノマーの全重量に基いて約０．００１乃至１質量％、特に約０．００３乃至０．２質量％が好ましい。
【００３９】
また、溶液重合又はスラリー重合を行う場合、溶媒としては流動パラフィン、高耐熱性合成油、不活性鉱物油等が用いられる。
【００４０】
反応条件としては、反応温度２００〜３８０℃、最終到達圧力０．１〜７６０Ｔｏｒｒ（即ち、１３〜１０１，０８０Ｐａ）である。特に溶融反応では、反応温度２６０〜３８０℃、好ましくは３００〜３６０℃、最終到達圧力１〜１００Ｔｏｒｒ（即ち、１３３〜１３，３００Ｐａ）、好ましくは１〜５０Ｔｏｒｒ（即ち、１３３〜６，６７０Ｐａ）である。
【００４１】
反応は、全原料モノマー、アシル化剤及び触媒を同一反応容器に仕込んで反応を開始させる（一段方式）こともできるし、原料モノマー（Ｉ）、（IV）及び（Ｖ）のヒドロキシル基をアシル化剤によりアシル化させた後、（II）及び（III）のカルボキシル基と反応させる（二段方式）こともできる。
【００４２】
溶融重合は、反応系内が所定温度に達した後、減圧を開始して所定の減圧度にして行う。攪拌機のトルクが所定値に達した後、不活性ガスを導入し、減圧状態から常圧を経て、所定の加圧状態にして反応系からポリマーを排出する。
【００４３】
上記重合方法により製造されたポリマーは更に常圧又は減圧、不活性ガス中で加熱する固相重合により分子量の増加を図ることができる。固相重合反応の好ましい条件は、反応温度２３０〜３５０℃、好ましくは２６０〜３３０℃、最終到達圧力１０〜７６０Ｔｏｒｒ（即ち、１，３３０〜１０１，０８０Ｐａ）である。
【００４４】
溶融時に光学的異方性を示す液晶性ポリマーであることは、本発明において熱安定性と易加工性を併せ持つ上で不可欠な要素である。上記構成単位（Ｉ）〜（Ｖ）からなる全芳香族ポリエステルは、構成成分およびポリマー中のシーケンス分布によっては、異方性溶融相を形成しないものも存在するが、本発明に係わるポリマーは溶融時に光学的異方性を示す全芳香族ポリエステルに限られる。
【００４５】
溶融異方性の性質は直交偏光子を利用した慣用の偏光検査方法により確認することができる。より具体的には溶融異方性の確認はオリンパス社製偏光顕微鏡を使用しリンカム社製ホットステージにのせた試料を溶融し、窒素雰囲気下で150倍の倍率で観察することにより実施できる。上記ポリマーは光学的に異方性であり、直交偏光子間に挿入したとき光を透過させる。試料が光学的に異方性であると、例えば溶融静止液状態であっても偏光は透過する。
【００４６】
本発明の全芳香族ポリエステルにおいて、加工性の指標としては液晶性及び融点（液晶性発現温度）が考えられる。液晶性を示すか否かは溶融時の流動性に深く係わり、本発明の全芳香族ポリエステルは溶融状態で液晶性を示すことが不可欠である。
【００４７】
ネマチックな液晶性ポリマーは融点以上で著しく粘性低下を生じるので、一般的に融点またはそれ以上の温度で液晶性を示すことが加工性の指標となる。融点（液晶性発現温度）は、出来得る限り高い方が耐熱性の観点からは好ましいが、ポリマーの溶融加工時の熱劣化や成形機の加熱能力等を考慮すると、280〜390℃であることが好ましい目安となる。なお、より好ましくは、380℃以下である。
【００４８】
更に、融点より１０〜４０℃高い温度で、剪断速度１０００ｓｅｃ−１における溶融粘度が１×１０５Ｐａ・ｓ以下であることが好ましい。更に好ましくは５Ｐａ・ｓ以上で１×１０２Ｐａ・ｓ以下である。これらの溶融粘度は液晶性を具備することで概ね実現される。
【００４９】
＜ポリエステル樹脂組成物＞
本発明のポリエステル樹脂組成物は、既述の本発明の全芳香族ポリエステル１００質量部に対し無機又は有機充填剤を１２０質量部以下配合してなることを特徴としている。
無機及び有機充填剤としては、繊維状、粉粒状、板状のものが挙げられる。
【００５０】
繊維状充填剤としてはガラス繊維、アスベスト繊維、シリカ繊維、シリカ・アルミナ繊維、アルミナ繊維、ジルコニア繊維、窒化珊素繊維、窒化珪素繊維、硼素繊維、チタン酸カリ繊維、ウォラストナイトの如き珪酸塩の繊維、硫酸マグネシウム繊維、ホウ酸アルミニウム繊維、更にステンレス、アルミニウム、チタン、銅、真鍮等の金属の繊維状物などの無機質繊維状物質が挙げられる。特に代表的な繊維状充填剤はガラス繊維である。尚、ポリアミド、フツ素樹脂、ポリエステル樹脂、アクリル樹脂などの高融点有機質繊維状物質も使用することが出来る。
【００５１】
一方、粉粒状充填剤としてはカーボンブラック、黒鉛、シリカ、石英粉末、ガラスビーズ、ミルドガラスファイバー、ガラスバルーン、ガラス粉、珪酸カルシウム、珪酸アルミニウム、カオリン、クレー、珪藻土、ウォラストナイトの如き珪酸塩、酸化鉄、酸化チタン、酸化亜鉛、三酸化アンチモン、アルミナの如き金属の酸化物、炭酸カルシウム、炭酸マグネシウムの如き金属の炭酸塩、硫酸カルシウム、硫酸バリウムの如き金属の硫酸塩、その他フェライト、炭化磋素、窒化珪素、窒化瑚素、各種金属粉末等が挙げられる。
【００５２】
又、板状充填剤としてはマイカ、ガラスフレーク、タルク、各種の金属箔等が挙げられる。
【００５３】
有機充填剤の例を示せば芳香族ポリエステル繊維、液晶性ポリマー繊維、芳香族ポリアミド、ポリイミド繊維等の耐熱性高強度合成繊維等である。
【００５４】
これらの無機及び有機充填剤は一種又は二種以上併用することが出来る。繊維状充填剤と粒状又は板状充填剤との併用は特に機械的強度と寸法精度、電気的性質等を兼備する上で好ましい組み合わせである。無機充填剤の配合量は、全芳香族ポリエステル１００質量部に対し、１２０質量部以下、好ましくは２０〜８０質量部である。
【００５５】
特に好ましくは、繊維状充填剤としてガラス繊維、板状充填剤としてマイカ及びタルクであり、その配合量は、全芳香族ポリエステル１００質量部に対し３０〜８０質量部である。なお、ガラス繊維の繊維長は、２００μｍ以上であることが好ましい。このようなガラス繊維は上記配合量で含む組成物は、熱変形温度、機械的物性等の向上が特に顕著である。
【００５６】
これらの充填剤の使用にあたっては必要ならば収束剤又は表面処理剤を使用することができる。
【００５７】
更に本発明の全芳香族ポリエステルには、本発明の企図する目的を損なわない範囲で他の熱可塑性樹脂を補助的に添加してもよい。
【００５８】
この場合に使用する熱可塑性樹脂の例を示すと、ポリエチレン、ホリプロピレン等のポリオレフィン、ポリエチレンテレフタレート、ポリブチレンテレフタレート等の芳香族ジカルボン酸とジオール等からなる芳香族ポリエステル、ポリアセタール（ホモ又はコポリマー）、ポリスチレン、ポリ塩化ビニル、ポリアミド、ポリカーボネート、ＡＢＳ、ポリフェニレンオキシド、ポリフェニレンスルフィド、フッ素樹脂等を挙げることができる。またこれらの熱可塑性樹脂は２種以上混合して使用することができる。
【００５９】
＜ポリエステル成形品＞
本発明のポリエステル成形品は、既述の本発明の全芳香族ポリエステル、又は本発明のポリエステル樹脂組成物を成形してなる。
本発明のポリエステル成形品は、具体的には、コネクター、ＣＰＵソケット、リレースイッチ部品、ボビン、アクチュエータ、ノイズ低減フィルターケース、又はＯＡ機器の加熱定着ロールが挙げられる。その他、ポリエステル繊維や、ポリエステルフィルムも挙げられる。これらは、本発明の全芳香族ポリエステル、又は本発明のポリエステル樹脂組成物を用い、公知の樹脂の成形手法により成形することができる。
また、ポリエステル成形品の具体的態様としては、外枠の内部に格子構造を有し、格子部のピッチ間隔が１．５ｍｍ以下の構造に特徴がある平面状コネクターが挙げられる。以下に、当該平面上コネクターについて詳述する。
【００６０】
本発明の全芳香族ポリエステル、又は本発明のポリエステル樹脂組成物を成形することにより、各種平面状コネクターを得ることができるが、従来、工業的に実用性のあるものが提供されていなかった、格子部のピッチ間隔が１．５ｍｍ以下、端子を保持する格子部の樹脂部分の幅が０．５ｍｍ以下、製品全体の高さが５．０ｍｍ以下という非常に薄肉の平面状コネクターに特に有効である。
このような平面状コネクターをより詳細に説明するならば、実施例で成形した図１に示すようなコネクターであり、厚みが４．０ｍｍ以下の外枠部と厚みが４．０ｍｍ以下の格子部からなり、格子部に４０ｍｍ×４０ｍｍ×１ｍｍ程度の製品中に数百のピン孔数を有するものである。図１に示すように、格子部のピッチ間隔が１．５ｍｍ以下、端子を保持する樹脂部分の幅が０．５ｍｍ以下という、射出成形が非常に困難な形状となっている。なお、本発明で言う平面状コネクターは、格子部の中に適当な大きさの開口部を有しているものも含まれる。
【００６１】
本発明の全芳香族ポリエステル又はポリエステル樹脂組成物を用いることにより、図１に示すように格子部のピッチ間隔が１．５ｍｍ以下（１．２ｍｍ）、端子を保持する格子部の樹脂部分の幅が０．５ｍｍ以下（０．１８ｍｍ）という、格子部の樹脂部分の幅が非常に薄肉の平面状コネクターを成形性良く成形することが可能であり、その平面度も優れている。
この平面度を数値的に規定するならば、ピーク温度230〜280℃で表面実装のためのＩＲリフロー工程を経る前の平面度が０．０５ｍｍ以下であり、なおかつリフロー前後の平面度の差が０．１０ｍｍ以下であるものは、実用上優れた平面度を有するものと言える。
【００６２】
このような優れた平面度を有するコネクターを得る成形方法としては、特に制限はないが、経済的な射出成形方法が好ましく用いられる。射出成形でこのような優れた平面度を有するコネクターを得るためには、既述の本発明の全芳香族ポリエステル、又は本発明のポリエステル樹脂組成物を用いることが重要であるが、残留内部応力のない成形条件を選ぶことが好ましい。充填圧を低くし、得られるコネクターの残留内部応力を低下させるために、成形機のシリンダー温度は、全芳香族ポリエステルの融点Ｔ℃以上の温度が好ましく、またシリンダー温度が高すぎると樹脂の分解等に伴うシリンダーノズルからの鼻タレ等の問題が発生するため、シリンダー温度はＴ℃〜（Ｔ＋３０）℃、好ましくはＴ℃〜（Ｔ＋１５）℃である。また、金型温度は７０〜１００℃が好ましい。金型温度が低いと充填樹脂組成物が流動不良を起こし好ましくなく、金型温度が高すぎると、バリ発生等の問題が生じ好ましくない。射出速度については、１５０ｍｍ／ｓｅｃ以上で成形することが好ましい。射出速度が低いと、未充填成形品しか得られない場合や、たとえ完全に充填した成形品が得られたとしても充填圧が高く残留内部応力の大きい成形品となり、平面度の悪いコネクターしか得られない場合がある
【実施例】
【００６３】
以下に実施例をもって本発明を更に詳しく説明するが、本発明はこれらに限定されるものではない。尚、実施例中の物性測定及び試験の方法は以下の通りである。
【００６４】
［融点］
パーキンエルマー社製ＤＳＣにて、全芳香族ポリエステルを室温から20℃／分の昇温条件で測定した際に観測される吸熱ピーク温度（Tm1）の観測後、（Tm1＋40）℃の温度で2分間保持した後、20℃／分の降温条件で室温まで一旦冷却した後、再度、20℃／分の昇温条件で測定した際に観測される吸熱ピークの温度を測定した。
【００６５】
［結晶化温度］
パーキンエルマー社製ＤＳＣにて、全芳香族ポリエステル及びポリエステル樹脂組成物を室温から20℃／分の昇温条件で測定した際に観測される吸熱ピーク温度（Tm1）の観測後、（Tm1＋40）℃の温度で2分間保持した後、20℃／分の降温条件で測定した際に観測される発熱ピーク温度を測定した。
【００６６】
［結晶化熱量］
パーキンエルマー社製ＤＳＣにて、全芳香族ポリエステル及びポリエステル樹脂組成物を室温から20℃／分の昇温条件で測定した際に観測される吸熱ピーク温度（Tm1）の観測後、（Tm1＋40）℃の温度で2分間保持した後、20℃／分の降温条件で測定した際に観測される発熱ピーク温度のピークより求められる発熱ピークの熱量を測定した。
【００６７】
［溶融粘度］
全芳香族ポリエステル及びポリエステル樹脂組成物を融点よりも10〜20℃高い温度で、内径１mm、長さ20mmのオリフィスを用いて東洋精機製キャピログラフで測定し、剪断速度1000sec-1での溶融粘度を算出した（ＩＳＯ１１４４３準拠）。
【００６８】
［軟化温度］
全芳香族ポリエステルから、ホットプレスで厚さ１mmの円盤を成形し、この成形品に12.7MPaの一定荷重をかけながらホットプレート上で20℃／分で昇温し、荷重のかかった直径１mmの針が成形品厚みの５％に到達した時の温度を軟化温度とした。
【００６９】
［コネクター平面度の測定］
無機充填剤を含むポリエステル樹脂組成物から、下記成形条件で、図１に示すような、全体の大きさ39.82mm×41.82mm×１mmｔ、格子部ピッチ間隔1.2mmの平面状コネクター（ピン孔数750ピン）を射出成形した。
尚、ゲートは長さの長い辺（41.82mmの辺）からのフィルムゲートを用い、ゲート厚みは0.3mmとした。
得られたコネクターを水平な机の上に静置し、コネクターの高さをミツトヨ製クイックビジョン404PROCNC画像測定機により測定した。その際、コネクター端面より、0.5mmの位置を10mm間隔で測定し、最大高さと最小高さの差を平面度とした。
［コネクター変形量の測定］
更に、下記条件のＩＲリフローを行い、上述の方法で平面度を測定し、リフロー前後の平面度の差をコネクター変形量として求めた。
【００７０】
〜成形条件〜
成形機；住友重機械工業SE30DUZ
シリンダー温度；
（ノズル）375℃−380℃−365℃−355℃（実施例４〜６）
350℃−350℃−340℃−330℃（比較例７）
370℃−375℃−360℃−350℃（比較例８）
350℃−350℃−340℃−330℃（比較例９）
金型温度；80℃
射出速度；300mm/sec
保圧力；50MPa
保圧時間；２sec
冷却時間；10sec
スクリュー回転数；120rpm
スクリュー背圧；1.2MPa
【００７１】
〜ＩＲリフロー条件〜
測定機；日本パルス技術研究所製大型卓上リフローハンダ付け装置RF-300（遠赤外線ヒーター使用）
試料送り速度；140mm/sec
リフロー炉通過時間；５min
温度条件  プレヒートゾーン；150℃、リフローゾーン；225℃、ピーク温度；287℃
【００７２】
［コネクター最小充填圧］
図１の平面状コネクターを射出成形する際に良好な成形品を得られる最小の射出充填圧をコネクター最小充填圧とした。
【００７３】
［荷重たわみ温度］
下記成形条件で、無機充填剤を含むポリエステル樹脂組成物をそれぞれ射出成形し、ISO75-1,2に準拠して測定した。
〜成形条件〜
成形機；住友重機械工業SE100DU
シリンダー温度；
（ノズル）375℃−380℃−365℃−355℃（実施例４〜６）
350℃−350℃−340℃−330℃（比較例７）
370℃−375℃−360℃−350℃（比較例８）
350℃−350℃−340℃−330℃（比較例９）
金型温度；80℃
射出速度；２m/min
保圧力；50MPa
保圧時間；２sec
冷却時間；10sec
スクリュー回転数；120rpm
スクリュー背圧；1.2MPa
【００７４】
［耐クラック性］
無機充填剤を含むポリエステル樹脂組成物から、下記成形条件で、図２に示すような、評価用成形品を射出成形した。
図２に示す評価用射出成形品は、外周が直径：23.6mmで内部に31個のφ3.2mmの孔が開いており、孔間距離の最小肉厚が0.16mmである。ゲートは図１の矢印部の３点ゲートを採用した。成形品割れ観察は実体顕微鏡を使用し、倍率5倍で孔周りの割れ発生状況を観察し、成形品に割れが発生していた場合は“×”、発生していなかった場合は“○”と判断した。
〜成形条件〜
成形機；住友重機械工業SE30DUZ
シリンダー温度；
（ノズル）375℃−380℃−365℃−355℃（実施例４〜６）
350℃−350℃−340℃−330℃（比較例７）
370℃−375℃−360℃−350℃（比較例８）
350℃−350℃−340℃−330℃（比較例９）
金型温度；140℃
射出速度；50mm/sec
保圧力；100MPa
保圧時間；２sec
冷却時間；10sec
スクリュー回転数；120rpm
スクリュー背圧；1.2MPa
【００７５】
［実施例１］
攪拌機、還流カラム、モノマー投入口、窒素導入口、減圧／流出ラインを備えた重合容器に、以下の原料モノマー、金属触媒、アシル化剤を仕込み、窒素置換を開始した。
（Ｉ）４−ヒドロキシ安息香酸：１４３  ｇ（４８モル％）（ＨＢＡ）
（II）２，６−ナフタレンジカルボン酸：１４ｇ（３モル％）（ＮＤＡ）
（III）テレフタル酸：８３ｇ（２３．２モル％）（ＴＡ）
（IV）レゾルシノール：８ｇ（３．５モル％）（ＲＥＳ）
（Ｖ）４，４’−ジヒドロキシビフェニル９０ｇ（２２．３モル％）（ＢＰ）
酢酸カリウム触媒：１５ｍｇ
無水酢酸：２２７ｇ
【００７６】
原料を仕込んだ後、反応系の温度を140℃に上げ、140℃で3時間反応させた。その後、更に360℃まで5.5時間かけて昇温し、そこから20分かけて10Torr（即ち1330Pa）まで減圧にして、酢酸、過剰の無水酢酸、その他の低沸分を留出させながら溶融重合を行った。撹拌トルクが所定の値に達した後、窒素を導入して減圧状態から常圧を経て加圧状態にして、重合容器の下部からポリマーを排出した。
得られたポリマーの融点は364℃、結晶化温度は305℃、結晶化熱量は1.5J/g、軟化温度は251℃、溶融粘度は18Pa・sであった。
以上の実施例１の原料モノマー組成及び得られたポリマーの各物性測定の結果を表１に示す。なお、表１において、各原料モノマーは、ＨＢＡ、ＮＤＡなど上記括弧内に示す略称を用いて示した。
【００７７】
［実施例２〜３］
原料モノマーの種類、仕込み比を表１に示す通りとした以外は、実施例１と同様にして重合を行い、重合容器の下部からポリマーを排出した。得られたポリマーの物性測定の結果を表１に示す。
【００７８】
［比較例１〜６］
原料モノマーの種類、仕込み比を表１に示す通りとした以外は、実施例１と同様にして重合を行い、重合容器の下部からポリマーを排出した。得られたポリマーの物性測定の結果を表１に示す。なお、比較例６及び７については、製造時にポリマーがリアクター内で固化し、所望の分子量のポリマーを製造することができなかった。また、表１中のＨＮＡは６−ヒドロキシ−２−ナフトエ酸、ＡＰＡＰは４−アセトアミドフェノールである。
【００７９】
【表１】
2014062183.tif 000004
【００８０】
表１より、実施例１〜３の全芳香族ポリエステルは、軟化温度が高く、かつ結晶化熱量が１．８Ｊ／ｇ以下であり、耐熱性および靭性に優れていることが分かる。
これに対して、ＲＥＳを用いなかった比較例１及び４、並びにＮＤＡ＋ＲＥＳ（一般式（II）＋（IV））が４モル％未満である比較例２は靱性に劣っていた。また、ＮＤＡ＋ＲＥＳ（一般式（II）＋（IV））が１０モル％を超える比較例３は耐熱性に劣っていた。さらに、原料モノマーの仕込み比（特に、ＨＢＡ）が本発明の範囲外の比較例５及び６は、ポリマーの製造すらできなかった。
【００８１】
［実施例４］
攪拌機、還流カラム、モノマー投入口、窒素導入口、減圧／流出ラインを備えた重合容器に、以下の原料モノマー、金属触媒、アシル化剤を仕込み、窒素置換を開始した。
（Ｉ）４−ヒドロキシ安息香酸：１０５２ｇ（４８モル％）（ＨＢＡ）
（II）２，６−ナフタレンジカルボン酸：１０３ｇ（３モル％）（ＮＤＡ）
（III）テレフタル酸：６１２ｇ（２３．２モル％）（ＴＡ）
（IV）レゾルシノール：６１ｇ（３．５モル％）（ＲＥＳ）
（Ｖ）４，４’−ジヒドロキシビフェニル６５９ｇ（２２．３モル％）（ＢＰ）
酢酸カリウム触媒１１０ｍｇ
無水酢酸１６６２ｇ
【００８２】
原料を仕込んだ後、反応系の温度を140℃に上げ、140℃で3時間反応させた。その後、更に360℃まで5.5時間かけて昇温し、そこから20分かけて5Torr（即ち667Pa）まで減圧にして、酢酸、過剰の無水酢酸、その他の低沸分を留出させながら溶融重合を行った。攪拌トルクが所定の値に達した後、窒素を導入して減圧状態から常圧を経て加圧状態にして、重合容器の下部からポリマーを排出し、ストランドをペレタイズしてペレット化した。
得られたポリマーの融点は362℃、結晶化温度は303℃、結晶化熱量は1.4J/g、溶融粘度は10Pa・ｓであった。
【００８３】
上記ペレット100質量部に対してマイカ（（株）山口雲母工業製、AB-25S、平均粒径25μm）33.3質量部を二軸押出機により配合混練し、ペレット形状の全芳香族ポリエステル樹脂組成物を得た。得られた樹脂組成物に対し、物性測定及び「コネクター平面度の測定」などの各種試験を行った。結果を表２に示す。
【００８４】
［実施例５］
原料モノマーの種類、仕込み比を表２に示す通りとした以外は実施例４と同様にしてポリマーを得た。次いで、実施例４と同様にしてペレット化した。得られたポリマーの融点は362℃、結晶化温度は303℃、結晶化熱量は1.4J/g、溶融粘度は10Pa・sであった。
また、上記ペレット100質量部に対し、タルク（松村産業（株）製、クラウンタルクPP、平均粒径12.8μm）を23.1質量部及びガラス繊維（日本電気硝子（株）製、ECS03T-786H、繊維径10μm、長さ3mmのチョップドストランド）30.8質量部を二軸押出機により、配合混練し、ペレット形状の全芳香族ポリエステル樹脂組成物を得た。得られた樹脂組成物に対し、物性測定及び「コネクター平面度の測定」などの各種試験を行った。結果を表２に示す。
【００８５】
［実施例６］
原料モノマーの種類、仕込み比を表２に示す通りとした以外は実施例４と同様にしてポリマーを得た。次いで、実施例４と同様にしてペレット化した。得られたポリマーの融点は362℃、結晶化温度は303℃、結晶化熱量は1.4J/g、溶融粘度は10Pa・sであった。
また、このペレット100質量部に対し、ガラス繊維66.7質量部を二軸押出機により、配合混練し、ペレット形状の全芳香族ポリエステル樹脂組成物を得た。得られた樹脂組成物に対し、物性測定及び「コネクター平面度の測定」などの各種試験を行った。結果を表２に示す。
【００８６】
［比較例７〜９］
比較例７〜９において、原料モノマーの種類、仕込み比を表２に示す通りとした以外は実施例４と同様にしてポリマーを得た。次いで、実施例４と同様にしてペレット化した。比較例７で得られたポリマーの融点は334℃、結晶化温度は290℃、結晶化熱量は3.1J／g、溶融粘度は13Pa・sであった。また、比較例８で得られたポリマーの融点は355℃、結晶化温度は300℃、結晶化熱量は2.0J／g、溶融粘度は12Pa・sであった。さらに、比較例９で得られたポリマーの融点は335℃、結晶化温度は291℃、結晶化熱量は3.1J／g、溶融粘度は20Pa・sであった。
また、上記ペレット100質量部に対し、それぞれ表２に示す通りの配合量を二軸押出機により、配合混練し、ペレット形状の全芳香族ポリエステル樹脂組成物を得た。得られた樹脂組成物に対し、物性測定及び「コネクター平面度の測定」などの各種試験を行った。結果を表２に示す。
【００８７】
【表２】
2014062183.tif 000005
【００８８】
表２より、実施例４〜６の平面状コネクターはいずれも、成形性が良好であり、反り変形が少なく、平面度、耐熱性、耐クラック性に優れていることが分かる。これに対して、比較例８〜９においては、すべての評価を同時に良好な結果とすることができなかった。
【図１】
2014062183.tif 000007
【図２】
2014062183.tif 000008